НИЗКОЛЕГИРОВАННАЯ СТАЛЬ С ВЫСОКИМ СОПРОТИВЛЕНИЕМ СУЛЬФИДНОМУ РАСТРЕСКИВАНИЮ ДЛЯ ТРУБ НЕФТЕПРОМЫСЛОВОГО СОРТАМЕНТА

1. Низколегированная сталь с высоким сопротивлением сульфидному растрескиванию для труб нефтепромыслового сортамента, содержащая в процентах по массе: 0,20 - 0,35% С, 0,05 - 0,5% Si, 0,05 - 0,6% Mn, не более 0,025% Р, не более 0,01% S, 0,005 - 0,100% Al, 0,8 - 3,0% Mo, 0,05 - 0,25% V, 0,0001 - 0,005% В, не более 0,01% N и не более 0,01% О, оставшаяся часть - Fe и примеси, причем упомянутая низколегированная сталь удовлетворяет соотношению (1):
где символы химических элементов представляют содержание этих элементов в процентах по массе.
2. Низколегированная сталь по п.1, дополнительно содержащая не более 0,6% Сr и удовлетворяющая соотношению (2):
где символы химических элементов представляют содержание этих элементов в процентах по массе.
3. Низколегированная сталь по п.1, дополнительно содержащая, по меньшей мере, одно из следующего: не более 0,1% Nb, не более 0,1% Ti и не более 0,1% Zr.
4. Низколегированная сталь по п.2, дополнительно содержащая, по меньшей мере, одно из следующего: не более 0,1% Nb, не более 0,1% Ti и не более 0,1% Zr.
5. Низколегированная сталь по п.1, дополнительно содержащая не более 0,01% Са.
6. Низколегированная сталь по п.2, дополнительно содержащая не более 0,01% Са.
7. Низколегированная сталь по п.3, дополнительно содержащая не более 0,01% Са.
8. Низколегированная сталь по п.4, дополнительно содержащая не более 0,01% Са.
9. Низколегированная сталь по любому из пп.1-8, имеющая предел текучести, по меньшей мере, 861 МПа.